(57)【特許請求の範囲】
【請求項１】
坩堝容器本体と坩堝蓋体とを有した坩堝の前記坩堝蓋体に炭化珪素からなる種結晶を配置し、前記坩堝容器本体に炭化珪素原料を配置して、前記炭化珪素原料を昇華させて前記種結晶上にバルク状の炭化珪素単結晶を成長させる炭化珪素単結晶の製造方法であって、
前記種結晶が｛０００１｝面からオフ方位にオフ角を有しており、
前記バルク状の炭化珪素単結晶が成長した結晶端面の結晶周縁部にファセット｛０００１｝面を形成すると共に、得られるＳｉＣ単結晶の５０％超の厚みを得る結晶成長を行う成長主工程に先駆けて、前記成長主工程よりも結晶中の窒素濃度を高めて、成長雰囲気圧力が３．９ｋＰａ以上３９．９ｋＰａ以下、前記種結晶の温度が２１００℃以上２３００℃未満で結晶成長させる成長副工程を含めることを特徴とする炭化珪素単結晶の製造方法。
【請求項２】
前記成長副工程での結晶成長速度が０．１ｍｍ／ｈ以下であることを特徴とする請求項１に記載の炭化珪素単結晶の製造方法。
【請求項３】
前記成長副工程での結晶中の窒素濃度が２×１０19ｃｍ-3以上１×１０20ｃｍ-3以下であることを特徴とする請求項１又は２に記載の炭化珪素単結晶の製造方法。
【請求項４】
前記成長主工程は、結晶中での窒素濃度が１×１０18ｃｍ-3以上１×１０20ｃｍ-3以下、成長雰囲気圧力が０．１３ｋＰａ以上２．６ｋＰａ以下、前記種結晶の温度が前記成長副工程よりも高くて２４００℃未満であることを特徴とする請求項１〜３のいずれか１項に記載の炭化珪素単結晶の製造方法。
【請求項５】
前記バルク状の炭化珪素単結晶が成長していく過程での成長表面が、成長周縁部では曲面を有し、成長中央部では前記成長周縁部に比べて平坦となるように、前記バルク状の炭化珪素単結晶を前記種結晶の主面上に形成することによって、前記ファセット｛０００１｝面を形成することを特徴とする請求項１〜４のいずれか１項に記載の炭化珪素単結晶の製造方法。
【請求項６】
前記成長副工程において、前記バルク状の炭化珪素単結晶の厚みが１ｍｍ以上増加するまで前記バルク状の炭化珪素単結晶を成長させることによって、前記成長副工程において炭化珪素単結晶中のらせん転位の一部が積層欠陥に構造変換し、炭化珪素単結晶の前記結晶端面におけるファセット｛０００１｝面から離隔した領域でのらせん転位密度が減少する請求項１〜５のいずれか１項に記載の炭化珪素単結晶の製造方法。
【発明の詳細な説明】
【技術分野】
【０００１】
この発明は、炭化珪素原料を昇華させて種結晶上にバルク状の炭化珪素単結晶を成長させる炭化珪素単結晶の製造方法、及び炭化珪素単結晶基板に関する。
【背景技術】
【０００２】
炭化珪素（SiC）は、広い禁制帯幅を有するワイドバンドギャップ半導体であり、耐電圧性や耐熱性等で従来のシリコン（Si）をはるかに凌ぐ特性を有することから、次世代の半導体材料として研究開発が進められている。【０００３】
炭化珪素単結晶（SiC単結晶）を成長させる技術のひとつとして、昇華再結晶法がある。すなわち、改良レーリー法とも呼ばれるこの方法は、坩堝の蓋体にＳｉＣからなる種結晶を取り付け、坩堝の容器本体にＳｉＣ原料を配置して、ＳｉＣ原料を昇華させることで、種結晶上にバルク状のＳｉＣ単結晶を成長させる。その際、成長する単結晶中への不純物ドーピングも可能であり、例えば、ｎ型ＳｉＣ単結晶の場合には、成長中の雰囲気ガスへ窒素（N2）ガスを添加することができる。そして、略円柱状をしたバルク状のＳｉＣ単結晶（インゴット）を得た後、一般には、３００〜６００μｍ程度の厚さに切り出した上で、ＳｉＣ単結晶基板を製造し、パワーエレクトロニクス等の分野でＳｉＣデバイスの作製に供される。【０００４】
この昇華再結晶法による結晶成長には、２０００℃を超える温度が必要であり、しかも、種結晶とＳｉＣ原料を配した坩堝内では温度勾配を設けて結晶成長を行うことから、得られるＳｉＣ単結晶には、如何しても転位欠陥、積層欠陥等の結晶欠陥が含まれてしまう。このうち、転位欠陥としては、貫通刃状転位、基底面転位、及びらせん転位が含まれ、例えば、市販されているＳｉＣ単結晶基板では、らせん転位が８×１０2〜３×１０3（個/cm2）、貫通刃状転位が５×１０3〜２×１０4（個/cm2）、基底面転位が２×１０3〜２×１０4（個/cm2）程度存在するという報告がある（非特許文献１参照）。【０００５】
近年、ＳｉＣの結晶欠陥とデバイス性能に関する研究・調査が進み、各種欠陥の及ぼす影響が明らかになりつつある。なかでも、らせん転位がデバイスのリーク電流の原因となることや、ゲート酸化膜の寿命を低下させることなどが報告されており（非特許文献２及び３参照）、高性能なＳｉＣデバイスを作製するには、少なくとも、らせん転位を低減させたＳｉＣ単結晶基板が求められる。【０００６】
そこで、特許文献１は、｛０００１｝面よりオフセット角（オフ角）が６０°以内の面を成長面とし、かつ、成長中のＳｉＣ単結晶にらせん転位を周囲よりも高密度で発生させることができるらせん転位発生可能領域を成長面の５０％以下の領域に有する転位制御種結晶を用いて、バルク状のＳｉＣ単結晶を成長させ、その成長の際に、らせん転位発生可能領域をｃ軸方向に投影した領域がｃ面ファセットと重なるように炭化ケイ素単結晶を成長させるＳｉＣ単結晶の製造方法を開示している。特許文献１は、前記製造方法によって、らせん転位密度の高い領域と、この領域よりもらせん転位密度の低い領域とを有するＳｉＣ単結晶を作製できることを開示している。【０００７】
しかしながら、この製造方法では、上記のような転位制御種結晶を得るために、ｃ軸方向に成長させるｃ面成長とこれに垂直な方向に成長させるａ面成長とを行わなければならない。しかも、この方法に従ってらせん転位密度の低い領域を多く備えるＳｉＣ単結晶を得るには、上記のようなｃ面成長とａ面成長とを繰り返して、らせん転位発生可能領域をより小さくした転位制御種結晶を準備した上で、ＳｉＣ単結晶を成長させる必要がある。そのため、この製造方法は、生産性が問題となる。【０００８】
また、特許文献２は、３．９ｋＰａ以上３９．９ｋＰａ以下の第１の成長雰囲気圧力、及び、種結晶の温度が２１００℃以上２３００℃未満である第１の成長温度にて、少なくとも厚さ０．５ｍｍの炭化珪素単結晶を成長させる第１の成長工程と、０．１３ｋＰａ以上２．６ｋＰａ以下の第２の成長雰囲気圧力、及び、種結晶の温度が第１の成長温度より高くて２４００℃未満である第２の成長温度にて、第１の成長工程より厚く炭化珪素単結晶を成長させる第２の成長工程とを含むＳｉＣ単結晶の製造方法を開示している。特許文献２は、前記ＳｉＣ単結晶の製造方法によって成長させたバルクの炭化珪素単結晶から切り出して、基板の中心部に比べて周辺部でのらせん転位が少ない炭化珪素単結晶基板を得る方法を開示している。【０００９】
この方法によれば、第１の成長工程においてＳｉＣ単結晶中のらせん転位が積層欠陥に構造変換する。特に、このような構造変換は、ＳｉＣ単結晶が成長していく過程での成長表面の中央部に比べて周辺部で発生し易く、基板の中心部に比べて周辺部でのらせん転位密度を約１０分の１にまで減少させることが可能である。そのため、らせん転位を減らす方法として極めて効果的ではある。しかし、らせん転位が低減する領域が基板の中央部を除いたドーナツ状の周辺領域になるため、デバイスの歩留まりをより高める点で検討の余地がある。【００１０】
なお、先の特許文献１の方法に関連して、特許文献３は、（０００１）面に対して＜１１−２０＞方向（又は＜１−１００＞方向）に０．１°以上１０°以下のオフ角を有するベース基板を種結晶として、ＳｉＣ単結晶インゴットの端部に（０００１）ファセット面を形成させるＳｉＣ単結晶インゴットの製造方法を開示している。特許文献３は、当該ファセット面が形成された表面下の部分では窒素が取り込まれ易いので、相対的に窒素濃度の低い領域がＳｉＣ単結晶インゴットの中心側に形成されて、窒素濃度のばらつきを抑えたＳｉＣ単結晶基板が得られることを開示している。ちなみに、この方法によれば、得られるインゴットは実質的に全領域で転位が低減するとしているが、転位が減少する詳細なメカニズムは定かではなく、また、ベース基板のエッチピット密度（1×104〜5×104cm-2）に比べて、得られたＳｉＣ単結晶基板のそれを１／２〜１／２０まで減少させることができたとするものの、基板中で実際に転位がどのように分布しているのか不明である。【００１１】
また、特許文献４は、３．９ｋＰａ以上３９．９ｋＰａ以下の第１の成長雰囲気圧力、及び、種結晶の温度が２１００℃以上２３００℃未満である第１の成長温度にて炭化珪素単結晶を成長させる第１の成長工程と、０．１３ｋＰａ以上２．６ｋＰａ以下の第２の成長雰囲気圧力、及び、種結晶の温度が第１の成長温度より高くて２４００℃未満である第２の成長温度にて、第１の成長工程より厚く炭化珪素単結晶を成長させる第２の成長工程とを含む製造方法を開示している。特許文献４は、前記第１の成長工程によってらせん転位を積層欠陥に構造変換させて、前記第２の成長工程で種結晶の温度を高くすることで、高品質の炭化珪素単結晶を得ながら、生産性の良い高速成長を行うことができることを開示している。【００１２】
また、特許文献５は、結晶成長面が｛0001｝面から2°以上15°以下のオフセット角を有する種結晶を用いて、体積抵抗率を制御するための不純物を添加した状態で炭化珪素単結晶の結晶成長を行う製造方法を開示している。特許文献５は、このような結晶から切り出したSiC単結晶基板を用いれば、電力損失の極めて小さい高性能の半導体素子を歩留り良く作製することができることを開示している。【００１３】
また、特許文献６は、異なる窒素濃度を有して基底面転位密度を抑制する複数の抑制層を前記基板上に形成した後、該抑制層上に炭化珪素単結晶薄膜の活性層を形成することを特徴とするエピタキシャル炭化珪素単結晶基板の製造方法を開示している。特許文献６は、階段状に窒素濃度を変化させることによって、抑制層の各層間の界面もしくは抑制層と活性層との界面に、新たな結晶転位を生じさせない適度な結晶歪みを生じさせ、その界面に歪みを集中させることができ、結果として、基底面転位の抑制に有効に作用することを開示している。【００１４】
また、特許文献７は、温度の変更と、温度勾配の変更と、雰囲気ガスの組成及び圧力の変更とを行いつつ、ＳｉＣ単結晶種上にＳｉＣ単結晶ブールを昇華成長させることによって、成長したＳｉＣ単結晶ブールの貫通転位密度を、ＳｉＣ単結晶ブール成長中の貫通転位から基底面転位へ変換させて、ブールの最初の成長部分からブールの最後の成長部分にかけて実質的に低下する方法を開示している。特許文献７は、前記方法によって、種から成長結晶への成長中の貫通転位の伝播を最小限にすることを開示している。【００１５】
しかし、特許文献１〜７のいずれにも、らせん転位を中心としたスパイラル成長を利用するにも関わらず、らせん転位を効率的に低減させて、らせん転位が減少した領域を広い範囲で確保できる炭化珪素単結晶の製造方法を開示していない。また、成長雰囲気中の窒素分圧及びファセットからのステップの供給は、らせん転位密度の低減に影響を与えることも、特許文献１〜７のいずれにも開示も示唆も無い。
【先行技術文献】
【特許文献】
【００１６】
【特許文献１】特開２００４−３２３３４８号公報
【特許文献２】ＷＯ２０１３／０３１８５６号パンフレット
【特許文献３】特開２０１２−２４０８９２号公報
【特許文献４】特開２０１４−２８７５７号公報
【特許文献５】特開２００８−１５３２号公報
【特許文献６】特開２００８−７４６６１号公報
【特許文献７】特開２０１４−２０８５９０号公報
【非特許文献】
【００１７】
【非特許文献１】大谷昇、ＳｉＣ及び関連ワイドギャップ半導体研究会第１７回講演会予稿集、２００８、ｐ８
【非特許文献２】坂東ら、ＳｉＣ及び関連ワイドギャップ半導体研究会第１９回講演会予稿集、２０１０、ｐ１４０−１４１
【非特許文献３】山本ら、ＳｉＣ及び関連ワイドギャップ半導体研究会第１９回講演会予稿集、２０１０、ｐ１１−１２
【発明の概要】
【発明が解決しようとする課題】
【００１８】
したがって、本発明の目的は、昇華再結晶法により得られるＳｉＣ単結晶のらせん転位を効率的に低減させて、しかも、らせん転位の減少した領域を広い範囲で確保したＳｉＣ単結晶基板を得ることが可能なＳｉＣ単結晶の製造方法を提供することにある。また、本発明の別の目的は、らせん転位の減少した領域が広い範囲で確保されたＳｉＣ単結晶基板を提供することにある。
【課題を解決するための手段】
【００１９】
そこで、本発明者らは、昇華再結晶法により得られるＳｉＣ単結晶のらせん転位を効率的に低減でき、しかも、ＳｉＣデバイスの歩留まり等を考慮して、らせん転位の減少した領域をより広い範囲で確保可能なＳｉＣ単結晶基板を得るための手段について鋭意検討した。本発明者らは、バルク状のＳｉＣ単結晶が成長した結晶端面の結晶周縁部にファセット｛０００１｝面が形成されるようにＳｉＣ単結晶を成長させると共に、主たる結晶成長を行う成長主工程に先駆けて、高窒素濃度下で、所定の圧力及び温度条件で結晶成長を行う成長副工程を含めることで、上記課題を解決するバルク状のＳｉＣ単結晶が得られるようになることを見出し、本発明を完成した。【００２０】
すなわち、本発明の要旨は次のとおりである。
（１）坩堝容器本体と坩堝蓋体とを有した坩堝の坩堝蓋体に炭化珪素からなる種結晶を配置し、坩堝容器本体に炭化珪素原料を配置して、炭化珪素原料を昇華させて種結晶上にバルク状の炭化珪素単結晶を成長させる炭化珪素単結晶の製造方法であって、前記種結晶が｛０００１｝面からオフ方位にオフ角を有しており、前記バルク状の炭化珪素単結晶が成長した結晶端面の結晶周縁部にファセット｛０００１｝面を形成すると共に、得られるＳｉＣ単結晶の５０％超の厚みを得る結晶成長を行う成長主工程に先駆けて、前記成長主工程よりも窒素濃度を高めて、成長雰囲気圧力が３．９ｋＰａ以上３９．９ｋＰａ以下、種結晶の温度が２１００℃以上２３００℃未満で結晶成長させる成長副工程を含めることを特徴とする炭化珪素単結晶の製造方法。
（２）成長副工程での結晶成長速度が０．１ｍｍ／ｈ以下であることを特徴とする（１）に記載の炭化珪素単結晶の製造方法。
（３）成長副工程での結晶中の窒素濃度が２×１０19ｃｍ-3以上１×１０20ｃｍ-3以下であることを特徴とする（１）又は（２）に記載の炭化珪素単結晶の製造方法。
（４）成長主工程は、結晶中での窒素濃度が１×１０18ｃｍ-3以上１×１０20ｃｍ-3以下、成長雰囲気圧力が０．１３ｋＰａ以上２．６ｋＰａ以下、種結晶の温度が成長副工程よりも高くて２４００℃未満であることを特徴とする（１）〜（３）のいずれかに記載の炭化珪素単結晶の製造方法。
（５）バルク状の炭化珪素単結晶が成長していく過程での成長表面が、成長周縁部では曲面を有し、成長中央部では成長周縁部に比べて平坦となるように、前記バルク状の炭化珪素単結晶を前記種結晶の主面上に形成することによって、前記ファセット｛０００１｝面を形成することを特徴とする（１）〜（４）のいずれかに記載の炭化珪素単結晶の製造方法。
（６）前記成長副工程において、前記バルク状の炭化珪素単結晶の厚みが１ｍｍ以上増加するまで前記バルク状の炭化珪素単結晶を成長させることによって、成長副工程において炭化珪素単結晶中のらせん転位の一部が積層欠陥に構造変換し、炭化珪素単結晶の結晶端面におけるファセット｛０００１｝面から離隔した領域でのらせん転位密度が減少する（１）〜（５）のいずれかに記載の炭化珪素単結晶の製造方法。
【００２１】
なお、昇華再結晶法では、＜０００１＞のバーガースベクトルを持つらせん転位のほか、１／３＜１１−２０＞（０００１）のバーガースベクトルを持って基底面内を伝播する基底面転位から複合らせん転位が生成することが知られており（D. Nakamura et al. Journal of Crystal Growth 304 (2007) 57-3）、本発明では、この複合らせん転位を含めてらせん転位と呼ぶものとする。
【発明の効果】
【００２２】
本発明のＳｉＣ単結晶の製造方法によれば、ＳｉＣ単結晶のらせん転位を効率的に低減させることができ、しかも、らせん転位が減少した領域を広い範囲で確保したＳｉＣ単結晶基板を得ることができる。また、本発明のＳｉＣ単結晶基板によれば、らせん転位の減少した領域が広い範囲で確保されることから、高品質のＳｉＣデバイスを歩留まり良く得ることができる。
【図面の簡単な説明】
【００２３】
【図１】本発明のＳｉＣ単結晶を製造するために用いた単結晶成長装置の概略的な構成図である。
【図２】本発明のＳｉＣ単結晶の結晶端面における結晶周縁部にファセット｛０００１｝面が形成される過程を示す概略縦断面図である。
【図３】（ａ）は、ＳｉＣ種結晶を取り付ける坩堝の蓋体を覆う断熱材に、ＳｉＣ種結晶の口径Φに比べて十分に小さい口径φを有する抜熱孔を設けた構造を模式的に示す縦断面図であり、（ｂ）は、（ａ）図に示された単結晶成長装置の断熱材の抜熱孔とＳｉＣ単結晶の表面形状及びファセットの位置関係を模式的に示す縦断面図である。
【図４】（ａ）は、ＳｉＣ種結晶を取り付ける坩堝の蓋体を覆う断熱材の抜熱孔の口径が広げられた構造を模式的に示す縦構成図であり、（ｂ）は、（ａ）図に示された単結晶成長装置の断熱材の抜熱孔と、ＳｉＣ単結晶の表面形状及びファセットの位置関係を模式的に示す縦断面図である。
【図５】ステップフロー成長及びスパイラル成長によるＳｉＣの結晶の成長の様子を模式的に示す説明図である。
【図６】（ａ）及び（ｂ）は、高いステップに覆われたらせん転位が積層欠陥に構造変換する様子を模式的に示す説明図である。
【図７】（ａ）及び（ｂ）は、テラス上のＮ量の増加によるステップの形成メカニズムと、ステップの高さとファセットの位置との関係を模式的に示す説明図である。
【図８】実施例１に係るＳｉＣ単結晶基板における転位の分布の測定点と、らせん転位密度の分布境界を示す概略平面図である。
【図９】実施例１に係るＳｉＣ単結晶の（１‐１００）縦断面での転位欠陥と積層欠陥の状態を模式的に示す概略断面図である。
【発明を実施するための形態】
【００２４】
以下、本発明について詳しく説明する。
本発明の製造方法は、坩堝容器本体と坩堝蓋体とを有した坩堝の坩堝蓋体に炭化珪素からなる種結晶（ＳｉＣ種結晶）を配置し、坩堝容器本体内にＳｉＣ原料を配置して、ＳｉＣ原料を昇華させてＳｉＣ種結晶上にバルク状のＳｉＣ単結晶を成長させるＳｉＣ単結晶の製造方法である。また、前記ＳｉＣ種結晶は、｛０００１｝面の法線が主面（或いは表面）上において所定のオフ方位へ向くように前記｛０００１｝面と前記主面とが所定のオフ角を形成するように切り出されている。また、本発明の製造方法は、前記バルク状のＳｉＣ単結晶が成長した結晶端面の結晶周縁部にファセット｛０００１｝面を形成すると共に、主たる結晶成長を行う成長主工程に先駆けて、成長主工程とは異なる成長条件を採用した成長副工程を含めるようにする。
【００２５】
ここで、ファセット｛０００１｝面とは、ＳｉＣ単結晶を成長させる際に、結晶のｃ軸である＜０００１＞方向に垂直な角度を持つ領域のみに発生する平滑面である。そのため、｛０００１｝面の法線が所定のオフ方位を有し且つ主面に対して所定のオフ角を形成するようにスライスされたＳｉＣ種結晶を用いて、結晶端面の結晶周縁部にファセット｛０００１｝面が形成されるようにするには、前記オフ方位及び前記オフ角からなる3次元のベクトル方向と同一方向において前記結晶周縁部の少なくとも一部を形成する必要がある。
【００２６】
このようなファセット｛０００１｝面を形成するには、図２に示したように、バルク状のＳｉＣ単結晶１２が成長していく過程での成長表面を成長周縁部では曲面を有し、成長中央部では成長周縁部に比べて平坦となるようにしながら、結晶成長させればよい。これによって、得られるＳｉＣ単結晶１２は、結晶端面１２ａの結晶中央部がフラットであり、結晶周縁部が曲面を有して、なだらかな凸形状を呈し、このうち、ＳｉＣ種結晶１のオフ方位ｄWを示すベクトルの終点側であって、かつ、ＳｉＣ単結晶１２の結晶端面１２ａにおける結晶周縁部にファセット｛０００１｝面が形成される。
【００２７】
前記したようにＳｉＣ単結晶の結晶端面における結晶周縁部にファセット｛０００１｝面が形成されるようにするため、｛０００１｝面が主面に対してオフ角を有するＳｉＣ種結晶を用いる。その際、そのオフ方位ｄWやオフ角θWの角度については特に制限はないが、現状のデバイス作製の実情等を鑑みると、好ましくは、オフ方位ｄWは＜１１-２０＞方向又は＜１-１００＞方向のいずれかであるのがよい。また、オフ角θWの角度については、デバイス作製に使用される基板の多くが４°オフ基板であることなどから０°超１６°以下であるのがよく、好ましくは２°以上８°以下であるのがよい。
【００２８】
ここで、図２に示されるように、オフ角θWとは、ＳｉＣ種結晶１の主面（或いは表面）の法線ｎと＜０００１＞方向（ｃ軸方向）とのなす角度である。また、オフ方位ｄWとは、ＳｉＣ種結晶１の｛０００１｝面の法線ベクトルｎ’をＳｉＣ種結晶１の主面（或いは表面）に投影したｎ''ベクトルの方向である。
【００２９】
また、ＳｉＣ単結晶の結晶端面の結晶周縁部にファセット｛０００１｝面が形成されるようにする上で、ＳｉＣ単結晶１２が成長していく過程で成長周縁部での成長表面が曲面を有し、成長中央部での成長表面が成長周縁部に比べて平坦となるようにするための手段について特に制限はない。尚、このような手段の一例として、ＳｉＣ種結晶を取り付ける坩堝の蓋体を覆う断熱材の抜熱孔の口径を調整して、ＳｉＣ単結晶の成長表面の形状を制御する方法がある。
【００３０】
すなわち、図３（ａ）に示したように、ＳｉＣ種結晶１の口径Φ１００に比べて抜熱孔１８’の口径φ２０が十分に小さい場合（例えばφ≦1/3Φ程度）、上側に抜熱孔が存在する結晶中央部の温度は等しく、前記結晶中央部と比較して周辺部の温度は高くなる。そのため、図３（ｂ）に示すようにＳｉＣ単結晶のインゴット表面形状は凸形状となり、ファセット｛０００１｝面はＳｉＣ単結晶の結晶端面の略中央に形成される。
【００３１】
それに対して、図４（ａ）に示したように、抜熱孔１８の口径を拡げると（図４（ａ）のΦ８０）、上側に抜熱孔１８が存在して温度が等しくなる結晶領域が広くなるために、表面形状は結晶中央部が平坦となり、結晶周辺部のみが曲面を有するように、ＳｉＣ単結晶のインゴットは成長する。そのために、図４（ｂ）に示すように、ファセット｛０００１｝面はＳｉＣ単結晶の結晶端面の結晶周縁部に形成される。この図４（ａ）、（ｂ）では、ＳｉＣ種結晶の口径Φ１００（＝１００ｍｍ）に対して、ＳｉＣ種結晶の口径Φ１００と同心円状にした断熱材の抜熱孔１８の口径をφ８０（＝８０ｍｍ）にした例を示しているが、ファセット｛０００１｝面を結晶周縁部に形成する上で、好ましくは、断熱材の抜熱孔の口径φをＳｉＣ種結晶の口径Φの４０％以上８０％以下にするのがよく、より好ましくは６０％以上８０％以下にするのがよい。
【００３２】
また、成長周縁部での成長表面が曲面を有し、成長中央部での成長表面が成長周縁部に比べて平坦となるようにするその他の手段としては、例えば、坩堝蓋体を覆う断熱材について、成長周辺部に対応する部分に比べて、成長中央部に対応する部分の断熱材を薄くすることや、黒鉛部材等からなる坩堝蓋体について、その熱伝導率を成長周辺部に対応する部分に比べて、成長中央部に対応する部分の方を高くする、などによって結晶成長中の温度分布を調整することで、インゴット表面形状を制御する方法を挙げることができる。
【００３３】
そして、本発明においては、上記のようにバルク状のＳｉＣ単結晶が成長した結晶端面の結晶周縁部にファセット｛０００１｝面を形成すると共に、主たる結晶成長を行う成長主工程に先駆けて、成長主工程とは異なる成長条件を採用した成長副工程を含めるようにする。すなわち、成長主工程よりも窒素濃度を高めた上で、成長雰囲気圧力が３．９ｋＰａ以上３９．９ｋＰａ以下、種結晶の温度が２１００℃以上２３００℃未満の成長副工程を含めるようにする。このような成長副工程を含める理由は、ＳｉＣ単結晶中のらせん転位の一部を積層欠陥に構造変換させて、らせん転位の低減を図るためである。詳しくは、次に説明するとおりである。
【００３４】
先ず、昇華再結晶法におけるＳｉＣの結晶成長には、一般に、「ファセットを中心としたステップフロー成長」と「貫通らせん転位を中心としたスパイラル成長」とがある。すなわち、図５に示したように、主要な結晶成長はステップフロー成長であるが、図５中に矢印で示した成長方向（すなわち、マクロな成長方向）への成長速度をより速くするには、ファセットにおけるステップフロー成長に加えて、貫通らせん転位を中心としたスパイラル成長が必要となる。
【００３５】
ここで、本発明においてらせん転位が減少するのは、図６（ａ）に示したように、らせん転位が高いステップに覆われることで、転位の伸展方向が９０度偏向し、積層欠陥に変換するためと考えられる。このとき、図６（ｂ）に示したように、ファセットからは緻密なステップが供給されるため、ステップの横方向の伸展を阻害させることで、ステップの重なり合いが生じ（ステップバンチング）、高いステップが形成される。
【００３６】
そして、本発明では、図７（ａ）に示したように、テラス上の窒素（N）量を増やすことで、ステップの横方向の伸展を阻害する手法を用いた。すなわち、テラス上のＮ量を増やすには、成長雰囲気中の窒素分圧を高くすることに加えて、テラスの進行によるステップフロー成長が支配的な条件となるように、成長速度を抑えるようにする。このとき、図７（ｂ）に示したように、ステップの重なり合いによって高いステップが形成されるだけではなく、広いテラスも形成され、広いテラス上ではＮ量が増加することから、ステップの横方向の伸展は更に阻害される。そのため、ファセットから離れるほど、すなわち、ファセットから遠くなるほど、高いステップが形成され易くなり、らせん転位の低減化が顕著に発現すると考えられる。
【００３７】
そこで、本発明では、成長副工程において、成長主工程よりも窒素濃度を高めると共に、成長速度を抑えて結晶成長させる。すなわち、成長速度を抑えてステップフロー成長が支配的となるようにするために、成長副工程の成長雰囲気圧力は３．９ｋＰａ以上３９．９ｋＰａ以下（30Torr以上300Torr以下）、好ましくは１３．３ｋＰａ以上３９．９ｋＰａ以下（100Torr以上300Torr以下）とし、種結晶の温度は２１００℃以上２３００℃未満、好ましくは２２００℃以上２３００℃未満とする。成長副工程の成長雰囲気圧力が３．９ｋＰａ未満であると成長速度が速くなるためにスパイラル成長が支配的となり、らせん転位の低減が効果的に発現せず、反対に３９．９ｋＰａを超えると成長速度が著しく低下するために生産性に問題が出る。また、種結晶の温度が２１００℃未満であると成長速度が低下するために生産性に問題があり、反対に２３００℃以上になると成長速度が速くなるために、らせん転位の低減が効果的に発現しない。
【００３８】
また、ステップの横方向の伸展をより確実に阻害しながらも、広大なテラス上での２次元核の形成を抑制する観点から、成長副工程における窒素濃度は、好ましくは２×１０19ｃｍ-3以上１×１０20ｃｍ-3以下の範囲内であり、より好ましくは４×１０19ｃｍ-3以上１×１０20ｃｍ-3以下であって且つ成長主工程における窒素濃度よりも高くなるように調整することである。
【００３９】
そして、これらの成長条件を採用しながら、好ましくは、成長副工程での結晶成長速度が０．１ｍｍ／ｈ以下となるように結晶成長させ、より好ましくは０．０５ｍｍ／ｈ以下で結晶成長させるのがよい。ここで、成長副工程で得られる結晶中の窒素濃度は成長主工程よりも高い値となるため、一般的なデバイス用途で考えた場合に製品としては適していないことから、成長副工程の成長時間はできるだけ短い方が生産性の観点で望ましく、成長副工程での結晶成長速度は０．０１ｍｍ／ｈ以上であるのが好ましい。また、成長副工程で成長させる結晶の厚みについては、上記のような構造変換によるらせん転位の低減効果がより確実に得られるようにするために、１ｍｍ以上であるのが好ましく、より好ましくは３ｍｍ以上である。この成長副工程で成長させる結晶の厚みを増すことで、らせん転位から積層欠陥への構造変換はより確実になされるため、その厚みに制限はないが、効果が飽和することや生産性等を考慮すると、成長副工程で成長させる結晶の厚みは１０ｍｍを上限とすることができる。
【００４０】
このような成長副工程によりＳｉＣ単結晶中のらせん転位を積層欠陥に構造変換させた上で、本発明では、主たる結晶成長を行う成長主工程により結晶成長させる。ここで、主たる結晶成長を行う成長主工程とは、本発明の方法において主要な結晶成長を行う工程であり、具体的には、得られるＳｉＣ単結晶の５０％超の厚みを得る工程であるか、ＳｉＣ単結晶の成長時間のなかで５０％超の結晶成長時間を占める工程であるか、或いは、ＳｉＣ単結晶が成長する工程のうち最も結晶成長速度が速い工程であるか、これらのうちのいずれか１以上を満たすものである。
【００４１】
すなわち、成長主工程では、成長副工程に比べて成長雰囲気圧力を下げ、かつ、種結晶の温度を高くして結晶成長速度を上げて、ＳｉＣ単結晶を主立って成長させるようにするのがよい。具体的な成長条件については一般的な昇華再結晶法によるＳｉＣ単結晶の成長条件と同様にすることができる。但し、好ましくは、成長雰囲気圧力は０．１３ｋＰａ以上２．６ｋＰａ以下（1Torr以上20Torr以下）、より好ましくは０．６５ｋＰａ以上１．９５ｋＰａ以下（5Torr以上15Torr以下）である。また、成長主工程における種結晶の温度は成長副工程時の種結晶の温度よりも高い温度とするが、２４００℃未満であり、より好ましくは２２００℃以上２４００℃以下である。
【００４２】
また、成長主工程の窒素濃度は、成長副工程時の窒素濃度よりも低いことを除き、適宜設定可能である。例えば、デバイス応用を考慮して体積電気抵抗率０．００５〜０．０５Ωｃｍ（5〜50mΩcm）程度のｎ型ＳｉＣ単結晶を得るには、結晶中の窒素濃度が２×１０18ｃｍ-3以上１×１０20ｃｍ-3以下となるようにするのがよい。或いは、必要に応じて、窒素供給を遮断して半絶縁性のＳｉＣ単結晶を得るようにしてもよい。
【００４３】
また、この成長主工程における結晶成長速度は１時間あたり０．１ｍｍ以上となるようにするのが好ましく、より好ましくは０．３ｍｍ／ｈｒ以上である。更に、成長主工程で成長させるＳｉＣ単結晶の厚みについては、本発明によってＳｉＣ単結晶インゴットを製造し、これよりＳｉＣ単結晶基板を取り出すことなどを勘案すれば、少なくとも１０ｍｍとするのが望ましく、好適には３０ｍｍ以上であるのがよい。なお、既存の設備を用いることなどを考慮すると、成長主工程における結晶成長速度は１．０ｍｍ／ｈｒ程度が上限であり、また、成長主工程で成長させるＳｉＣ単結晶の厚みの上限は１００ｍｍ程度である。
【００４４】
また、本発明においては、成長副工程から成長主工程へと切り替える際に、好ましくは１時間当たり１２ｋＰａ以下の圧力変化速度で減圧させるのがよく、より好ましくは１時間当たり１ｋＰａ以下であるのがよい。単位時間あたりの変更幅が大きいほど成長速度の時間変化量は大きくなり、その間の結晶成長が不安定となることも考えられるが、上記のようにすることで異種ポリタイプの混在等のおそれを確実に排除することができる。同様の理由から、成長温度を切り替える際、好ましくは１時間当たり４０℃以下の温度変化速度で昇温させるのがよく、より好ましくは１時間当たり１０℃以下に調整するのがよい。
【００４５】
本発明では、転位の構造変換を利用したらせん転位の低減化であることから、得られるＳｉＣ単結晶のポリタイプによる制限はなく、代表的なポリタイプである４Ｈ型、６Ｈ型及び３Ｃ型の炭化珪素単結晶を得る方法として適用可能である。特に、パワーデバイス応用として有力視されている４Ｈ型にも適用可能である点で有利である。加えて、本発明におけるらせん転位の低減は、昇華再結晶法による成長条件の制御により可能となることから、得られるＳｉＣ単結晶の結晶口径の制限もない。そのため、現時点で最も有力視されている口径５０ｍｍ以上３００ｍｍ以下の結晶成長プロセスへの適用が可能である。
【００４６】
そして、本発明では、上述したようなメカニズムにより、成長副工程においてＳｉＣ単結晶中のらせん転位の一部が積層欠陥に構造変換することから、成長主工程で得られたＳｉＣ単結晶の結晶端面には、結晶周縁部にファセット｛０００１｝面が形成されると共に、該ファセット｛０００１｝面から所定の距離を有した領域ではらせん転位密度が低減される。
【００４７】
すなわち、本発明の方法によって得られたバルク状のＳｉＣ単結晶の｛０００１｝面から所定のオフ方位へオフ角を有するＳｉＣ単結晶基板を、前記バルク状のＳｉＣ単結晶から切り出すと、切り出されたＳｉＣ単結晶基板は、オフ方位を示すベクトルの終点側における基板表面の基板周縁部にファセット｛０００１｝面を有する。
【００４８】
また、前記ＳｉＣ単結晶基板は、オフ方位を示すベクトルの始点に向けてファセット｛０００１｝面から離れるように基板直径に沿ってらせん転位密度の分布を求めたときに、らせん転位密度が急峻に減少する分布境界を持つ。すなわち、前記分布境界において、らせん転位密度の減少率が急激に大きくなる。具体的には、本発明のＳｉＣ単結晶基板は、後述する実施例に示すように、らせん転位密度が突如低下する転位分布境界を有する。より具体的には、本発明の一実施形態に係るＳｉＣ単結晶基板は、ファセット｛０００１｝面の中心を起点として基板直径に沿ってらせん転位密度の分布を求めたときに、らせん転位密度の値がＳｉＣ単結晶基板のファセット｛０００１｝面におけるらせん転位密度の値に対して７５％以下となる転位分布境界を有する。
【００４９】
本発明のＳｉＣ単結晶基板のより好適な実施形態は、ファセット｛０００１｝面の中心から離れる方向へ基板直径に対して＋４５°の角度を有する直線に沿って求められたらせん転位密度の分布と、ファセット｛０００１｝面の中心から離れる方向へ基板直径に対して−４５°の角度を有する直線に沿って求められたらせん転位密度の分布のいずれも、らせん転位密度が急峻に落ち込む分布境界を有する。そのため、らせん転位密度の前記分布境界をはさんでファセット｛０００１｝面と反対側の領域は、らせん転位が低減しており、好適には、らせん転位密度を１〜３００個／ｃｍ2程度に低減することができる。このようなＳｉＣ単結晶基板を用いれば、高品質のＳｉＣデバイスを歩留まり良く得ることができる。
【実施例】
【００５０】
次に、実施例に基づきながら本発明をより具体的に説明する。なお、本発明はこれらの内容に制限されるものではない。【００５１】
図１は、本発明のＳｉＣ単結晶を得るのに用いたバルクＳｉＣ単結晶を製造するための装置であって、改良レーリー法（昇華再結晶法）による単結晶成長装置の一例を示す。結晶成長は、ＳｉＣ原料２を誘導加熱により昇華させ、ＳｉＣ種結晶１上に再結晶させることにより行われる。ＳｉＣ種結晶１は黒鉛製坩堝を形成する坩堝蓋体４の内面に取り付けられており、ＳｉＣ原料２は同じく黒鉛製坩堝を形成する坩堝容器本体３に充填される。この黒鉛製坩堝は、坩堝容器本体３及び坩堝蓋体４ともに熱シールドのために黒鉛製フェルト（断熱材）７で被覆して、二重石英管５内部の黒鉛支持棒６の上に設置される。そして、二重石英管５の内部を真空排気装置１１によって真空排気した後、高純度Ａｒガス及び窒素ガスを、配管９を介してマスフローコントローラ１０で制御しながら流入させ、石英管内圧力（成長雰囲気圧力）を真空排気装置１１で調整しながら、ワークコイル８に高周波電流を流し、黒鉛製坩堝を加熱することで結晶成長を行った。ここで、坩堝蓋体４の中央部に直径２〜４ｍｍの光路を設けて輻射光が取り出せるようにし、図示外の二色温度計を用いてＳｉＣ種結晶１の温度を測定し、以下で説明する成長温度とした。【００５２】
（実施例１）
先ず、予め得られた口径１００ｍｍの（０００１）面を主面としたＳｉＣ単結晶から、前記（０００１）面のオフ方位が＜１１−２０＞方向であって、前記（０００１）面のオフ角が４度になるように、４Ｈ型のＳｉＣ単結晶基板を切り出し、切り出された面を鏡面研磨して種結晶を準備した。このＳｉＣ種結晶１を上記で説明した単結晶成長装置の坩堝蓋体４の内面に取り付け、ＳｉＣ原料２を充填した黒鉛製坩堝の坩堝容器本体３にセットし、黒鉛製フェルト７で被覆した。その際、坩堝蓋体４を覆う黒鉛製フェルト７には、坩堝蓋体４の内面に取り付けたＳｉＣ単結晶と同心円状になるように、口径５０ｍｍの抜熱孔（図示外）を設けることで、図４（ｂ）に示したように、ＳｉＣ単結晶１２が成長していく過程での成長表面が、成長周縁部では曲面を有し、成長中央部では成長周縁部に比べて平坦となるようにした。そして、黒鉛製フェルト７で被覆した黒鉛製坩堝（坩堝容器本体３及び坩堝蓋体４）を黒鉛支持棒６の上に載せて、二重石英管５の内部に設置した。【００５３】
次いで、二重石英管５の内部を真空排気した後、雰囲気ガスとして高純度Ａｒガスを流入させ、石英管内圧力を約８０ｋＰａに保ちながら、ワークコイル８に電流を流して温度を上げ、ＳｉＣ種結晶１の温度が２２００℃になるまで上昇させた。そして、石英管内圧力を１３.３ｋＰａに減圧し、成長結晶中の窒素濃度が約３×１０19ｃｍ-3となるようにしながら、５０時間の結晶成長を行った（成長副工程）。引き続き、圧力変化速度１．２ｋＰａ／ｈｒで減圧すると共に１０℃／ｈｒの温度変化速度で温度を上げて、成長雰囲気圧力を１．３ｋＰａ、ＳｉＣ種結晶１の温度を２３００℃にし、成長結晶中の窒素濃度が約１×１０19ｃｍ-3となるようにしながら、１００時間の結晶成長を行った（成長主工程）。なお、結晶中の窒素濃度（窒素原子数密度）については、Jpn.J.Appl.Phys.Vol.35(1996)pp.2240-2243に記載の２次イオン質量分析（SIMS）によって求めた。【００５４】
これらの成長副工程及び成長主工程により得られたバルク状のＳｉＣ単結晶（インゴット）は、結晶端面の結晶中央部がフラットであり、結晶周縁部が曲面を有して、インゴット外形がなだらかな凸形状を示し、口径は約１００ｍｍ、最も高いところで結晶高さは約３３ｍｍであった。このうち、各工程について同様の条件で成長させた他の製造例の結果から見積もると、成長副工程で成長した単結晶の厚み（高さ）は３ｍｍであり、成長主工程で成長した単結晶の厚み（高さ）は３０ｍｍであると考えられる。また、得られたＳｉＣ単結晶について、結晶成長方向の端面（結晶端面）を観察すると、結晶端面の結晶周縁部に濃茶色のコントラストが強い領域が確認された。すなわち、この濃茶色をした領域がファセット｛０００１｝面であって、長径がおよそ１５ｍｍ、短径がおよそ１０ｍｍの略楕円形状をしており、この長径と短径とが交わるファセットの中心は、ＳｉＣ単結晶の結晶端面の外周から結晶端面に沿って中心側に約５ｍｍの距離のところに位置していた。【００５５】
そして、上記で得られたＳｉＣ単結晶の結晶端面からＳｉＣ種結晶側に約１０ｍｍの深さの位置より（０００１）面基板を切り出し、ダイヤモンドポリッシュによって表面荒さＲａ＝１ｎｍ程度まで研磨して、厚さ４００μｍ、直径１００ｍｍであって、（０００１）面のオフ方位が＜１１−２０＞方向であり且つ前記（０００１）面のオフ角が４度になるように主面が形成されたＳｉＣ単結晶基板を得た。このＳｉＣ単結晶基板について、５２０℃の溶融ＫＯＨに基板の全面が浸るように５分間浸して溶融ＫＯＨエッチングを行い、オフ角を有する基板の表面を光学顕微鏡（倍率：80倍）で観察してらせん転位密度を計測した。ここでは、J. Takahashi et al., Journal of Crystal Growth, 135, (1994), 61-70に記載されている方法に従い、小型の丸型ピットを貫通刃状転位、中型・大型の六角形ピットを貫通らせん転位（らせん転位）として、エッチピット形状による転位欠陥を分類し、転位密度を求めた。【００５６】
ここでは、図８に示したように、ＳｉＣ単結晶基板１３のファセット｛０００１｝面13a（以下、単にファセット13aとする）から離れるように、ファセット13aの中心からオフ方位を示すベクトルの始点に向けて（すなわちファセット13aとは反対側の周縁部に向けて）、ＳｉＣ単結晶基板１３の直径上の測定点で転位密度を求め、転位の分布を調べた。また、この基板の直径方向である（i）方向から時計回りに４５°の角度でファセット13aの中心から反対側の円周部に向けた（ii）方向上の測定点における転位密度と、（i）方向から時計反対回りに４５°の角度でファセット13aの中心から反対側の円周部に向けた（iii）方向上の測定点における転位密度も、前記（i）方向と同様の手法にて転位密度を求めて、転位の分布を調べた。なお、測定点は図中で黒丸として示した箇所であり、（i）〜（iii）方向ともにファセット13aの境目（ファセットからの距離＝０mm）から１０ｍｍ間隔で測定点を設け、各測定点を中心にして４ｍｍ×３ｍｍの領域内のエッチピットの個数から、それぞれの測定点における転位密度を求めた。【００５７】
結果は、表１にまとめたとおりであり、（i）、（ii）、（iii）のいずれの方向においても、ファセット13aからの距離が５０ｍｍの測定点では、らせん転位密度が、前記ファセット13aの境目におけるらせん転位密度の１／２〜２／３程度に落ち込みを示して減少している。らせん転位密度がこのように急峻な減少しているので、ファセット13aからの距離が４０ｍｍの測定点と５０ｍｍの測定点との間の領域は、らせん転位密度の分布境界に相当すると考えられる。また、図８に示したように、らせん転位密度の分布境界１４をはさんでファセット13aと反対側の領域13bは、らせん転位が極めて低減した領域であると言える。【００５８】
【表１】
0006584428.tif 000002
【００５９】
また、上記ＳｉＣ単結晶基板１３を切り出して残ったＳｉＣ単結晶１２を用いて、ＳｉＣ単結晶１２の結晶端面12aにおけるファセット13aの略中心を含むようにしながら（１−１００）面基板１５を切り出し、鏡面研磨した上で、Ｘ線トポグラフによる転位欠陥及び積層欠陥の観察を行った。すなわち、実施例１で得たＳｉＣ単結晶１２の縦断面をＸ線トポグラフで観察した。【００６０】
先ず、Ｘ線トポグラフの回折面を（０００４）面としてＸ線トポグラフ写真を撮影したところ、図９に示したように、ＳｉＣ単結晶１２の成長方向に対して平行に伸びる貫通転位欠陥１６がファセット13aの中心から５０ｍｍ超の領域において、成長方向に対してほぼ垂直方向に伸展する欠陥１７に変換している様子が観察された。また、別途行った高分解能Ｘ線トポグラフ観察より、成長方向に対して平行に伸びる欠陥はバーガースベクトルが＜０００１＞成分を含む貫通らせん転位であり、成長方向に対してほぼ垂直方向に伸展する欠陥はフランク型積層欠陥であることが分かった。すなわち、ファセット13aの中心から５０ｍｍ超離れた領域において、貫通複合転位は積層欠陥へ構造変換することによって、貫通複合転位が低減化されていることが分かった。【００６１】
（実施例２）
成長副工程での結晶中の窒素濃度が約１×１０20ｃｍ-3となるようにすると共に、成長主工程での結晶中の窒素濃度が約１×１０19ｃｍ-3となるようにした以外は実施例１と同様にして、実施例２に係るバルク状のＳｉＣ単結晶（インゴット）を得た。【００６２】
これらの成長副工程及び成長主工程により得られたバルク状のＳｉＣ単結晶（インゴット）は、結晶端面の結晶中央部がフラットであり、結晶周縁部が曲面を有して、インゴット外形がなだらかな凸形状を示し、口径は約１００ｍｍ、最も高いところで結晶高さは約３３ｍｍであった。このうち、各工程について同様の条件で成長させた他の製造例の結果から見積もると、成長副工程で成長した単結晶の厚み（高さ）は３ｍｍであり、成長主工程で成長した単結晶の厚み（高さ）は３０ｍｍであると考えられる。また、得られたＳｉＣ単結晶について、結晶成長方向の端面（結晶端面）を観察すると、結晶端面の結晶周縁部に濃茶色のコントラストが強い領域が確認された。すなわち、この濃茶色をした領域がファセット｛０００１｝面であって、長径がおよそ１５ｍｍ、短径がおよそ１０ｍｍの略楕円形状をしており、この長径と短径とが交わるファセットの中心は、ＳｉＣ単結晶の結晶端面の外周から結晶端面に沿って中心側に約５ｍｍの距離のところに位置していた。【００６３】
そして、上記で得られたＳｉＣ単結晶の結晶端面からＳｉＣ種結晶側に約１０ｍｍの深さの位置より（０００１）面基板を切り出し、ダイヤモンドポリッシュによって表面荒さＲａ＝１ｎｍ程度まで研磨して、厚さ４００μｍ、直径１００ｍｍであって、（０００１）面のオフ方位が＜１１−２０＞方向であり且つ前記（０００１）面のオフ角が４度になるように主面が形成されたＳｉＣ単結晶基板を得た。このＳｉＣ単結晶基板について、実施例１と同じ方法でらせん転位密度を計測した。【００６４】
結果は表１にまとめたとおりである。（i）、（ii）、（iii）のいずれの方向においても、ファセット13aからの距離が５０ｍｍの測定点において、らせん転位密度が１／３程度に落ち込みを示して減少している。らせん転位密度のこのような落ち込みから、ファセット13aからの距離が４０ｍｍの測定点と５０ｍｍの測定点との間が、らせん転位密度の分布境界にあたると考えられる。【００６５】
（比較例１）
成長副工程での結晶中の窒素濃度が約５×１０18ｃｍ-3となるようにすると共に、成長主工程での結晶中の窒素濃度が約１×１０19ｃｍ-3となるようにした以外は実施例１と同様にして、比較例１に係るバルク状のＳｉＣ単結晶（インゴット）を得た。【００６６】
得られたバルク状のＳｉＣ単結晶（インゴット）の形状や高さは実施例１及び２の場合とほぼ同じであり、成長副工程や成長主工程で成長したそれぞれの単結晶の厚み（高さ）も同様と考えられる。また、得られたＳｉＣ単結晶の結晶端面におけるファセット｛０００１｝面についても、サイズやその位置ともに実施例１及び２の場合と同様であった。【００６７】
そして、上記で得られたＳｉＣ単結晶の結晶端面からＳｉＣ種結晶側に約１０ｍｍの深さの位置より（０００１）面基板を切り出し、ダイヤモンドポリッシュによって表面荒さＲａ＝１ｎｍ程度まで研磨して、厚さ４００μｍ、直径１００ｍｍであって、（０００１）面のオフ方位が＜１１−２０＞方向であり且つ前記（０００１）面のオフ角が４度になるようにＳｉＣ単結晶基板を得た。このＳｉＣ単結晶基板について、実施例１と同じ方法でらせん転位密度を計測した。【００６８】
結果は表１にまとめたとおりである。（i）、（ii）、（iii）のいずれの方向において、らせん転位密度が減少を示す領域は確認されず、らせん転位密度が落ち込みを示して減少するような規則性を見出すことはできなかった。【００６９】
また、実施例１と同様に、上記ＳｉＣ単結晶基板１３を切り出して残ったＳｉＣ単結晶１２を用いて、ＳｉＣ単結晶１２の結晶端面12aにおけるファセット13aの略中心を含むようにしながら（１−１００）面基板１５を切り出し、鏡面研磨した上で、Ｘ線トポグラフによる転位欠陥及び積層欠陥の観察を行い、Ｘ線トポグラフの回折面を（０００４）面としてＸ線トポグラフ写真を撮影した。前記Ｘ線トポグラフ写真から、貫通らせん転位は成長方向に対して平行に伸展する様子が観察され、積層欠陥への変換はほとんど観察されなかった。【００７０】
（比較例２）
坩堝蓋体４の内面に取り付けたＳｉＣ単結晶と同心円状になるように、口径２０ｍｍの抜熱孔を設け、また、成長副工程での結晶中の窒素濃度が約１×１０20ｃｍ-3となるようにすると共に、成長主工程での結晶中の窒素濃度が約１×１０19ｃｍ-3となるようにした以外は実施例１と同様にして、比較例２に係るバルク状のＳｉＣ単結晶（インゴット）を得た。【００７１】
これらの成長副工程及び成長主工程により得られたバルク状のＳｉＣ単結晶（インゴット）は、結晶中央部から結晶周縁部にかけて曲面を有して、インゴット外形がなだらかな凸形状を示していた。得られたバルク状のＳｉＣ単結晶（インゴット）の形状や高さは実施例１の場合とほぼ同じであり、成長副工程や成長主工程で成長したそれぞれの単結晶の厚み（高さ）も同様と考えられる。また、得られたＳｉＣ単結晶について、結晶成長方向の端面（結晶端面）を観察すると、結晶端面の結晶周縁部に濃茶色のコントラストが強い領域が確認された。すなわち、この濃茶色をした領域がファセット｛０００１｝面であって、長径がおよそ１５ｍｍ、短径がおよそ１０ｍｍの略楕円形状をしており、この長径と短径とが交わるファセットの中心は、ＳｉＣ単結晶の結晶端面の外周から結晶端面に沿って中心側に約４５ｍｍの距離の結晶端面の略中央に位置していた。【００７２】
そして、上記で得られたＳｉＣ単結晶の結晶端面からＳｉＣ種結晶側に約１０ｍｍの深さの位置より（０００１）面基板を切り出し、ダイヤモンドポリッシュによって表面荒さＲａ＝１ｎｍ程度まで研磨して、厚さ４００μｍ、直径１００ｍｍであって、（０００１）面のオフ方位が＜１１−２０＞方向であり且つ前記（０００１）面のオフ角が４度になるように主面が形成されたＳｉＣ単結晶基板を得た。このＳｉＣ単結晶基板について、実施例１と同じ方法でらせん転位密度を計測した。【００７３】
結果は表１にまとめたとおりである。（i）、（ii）、（iii）のいずれの方向において、らせん転位密度が減少を示す領域は確認されず、らせん転位密度が落ち込みを示して減少するような規則性を見出すことはできなかった。
【符号の説明】
【００７４】
１：ＳｉＣ種結晶、２：ＳｉＣ原料、３：坩堝容器本体、４：坩堝蓋体、５：二重石英管、６：黒鉛支持棒、７：黒鉛製フェルト（断熱材）、８：ワークコイル、９：配管、１０：マスフローコントローラ、１１：真空排気装置、１２：ＳｉＣ単結晶、12a：結晶端面、１３：ＳｉＣ単結晶基板、13a：ファセット｛０００１｝面、13b：らせん転位低減領域、１４：らせん転位密度の分布境界、１５：（１−１００）面基板、１８：抜熱孔。
【図１】
0006584428.tif 000003
【図２】
0006584428.tif 000004
【図３】
0006584428.tif 000005
【図４】
0006584428.tif 000006
【図５】
0006584428.tif 000007
【図６】
0006584428.tif 000008
【図７】
0006584428.tif 000009
【図８】
0006584428.tif 000010
【図９】
0006584428.tif 000011